(57)【要約】【課題】高温環境下でも清浄分散剤として機能する安定な分散性能を維持しつつ、トラクション係数の向上にも寄与する重合体を含有するトラクションオイル用添加剤、並びに該トラクションオイル用添加剤を用いたトラクションドライブ用流体組成物を提供する。【解決手段】単量体成分として、マレイミド系単量体を必須成分として重合してなる重合体を含有し、特定条件でのトラクション係数減少率が４０％以下であるトラクションオイル用添加剤。また、潤滑油基油とトラクションオイル用添加剤を含有するトラクションドライブ用流体組成物。さらには、単量体成分として、マレイミド系単量体を必須成分として重合してなり特定条件でのトラクション係数減少率が４０％以下である重合体を含むトラクションオイル用添加剤の製造方法。【選択図】なし【特許請求の範囲】
【請求項１】
単量体成分として、（ａ）マレイミド系単量体（以下、「（ａ）成分」と称する）を必須成分として重合してなる重合体を含有し、以下の（Ｖ）を満たすトラクションオイル用添加剤。
（Ｖ）下記の方法で測定した１０００ｍｍ／ｓｅｃ時における８０℃でのトラクション係数（μ８０）、及び１５０℃でのトラクション係数（μ１５０）から下式により算出されるトラクション係数減少率が４０％以下
トラクション係数減少率（％）＝（μ８０−μ１５０）／μ８０×１００
（トラクション係数測定）
米国石油協会（ＡＰＩ）分類におけるグループＩＩＩ基油（粘度指数１２２、４０℃動粘度１９．６ｍｍ2／ｓ）９９．９０質量％と、前記重合体０．１０質量％からなる溶液を、ミニトラクションマシン（ＰＣＳ  Ｉｎｓｔｒｕｍｅｎｔｓ社製：ＭＴＭ２）にて、荷重３０Ｎ、滑り率５０％、速度１０〜３０００ｍｍ／ｓｅｃ、温度８０℃、及び１５０℃の条件下で測定。
【請求項２】
単量体成分として、（ａ）下記一般式（１）で示されるマレイミド系単量体（以下、「（ａ）成分」と称する）を必須成分として重合してなる重合体を含有し、以下の（Ｗ）〜（Ｖ）を満たすトラクションオイル用添加剤。
（Ｗ）重量平均分子量（Ｍｗ）が１０万以下
（Ｖ）下記の方法で測定した１０００ｍｍ／ｓｅｃ時における８０℃でのトラクション係数（μ８０）、及び１５０℃でのトラクション係数（μ１５０）から下式により算出されるトラクション係数減少率が４０％以下
トラクション係数減少率（％）＝（μ８０−μ１５０）／μ８０×１００
（トラクション係数測定）
米国石油協会（ＡＰＩ）分類におけるグループＩＩＩ基油（粘度指数１２２、４０℃動粘度１９．６ｍｍ2／ｓ）９９．９０質量％と、前記重合体０．１０質量％からなる溶液を、ミニトラクションマシン（ＰＣＳ  Ｉｎｓｔｒｕｍｅｎｔｓ社製：ＭＴＭ２）にて、荷重３０Ｎ、滑り率５０％、速度１０〜３０００ｍｍ／ｓｅｃ、温度８０℃、及び１５０℃の条件下で測定。
【化１】
2019206675.tif 000009
（式中、Ｒ1 及びＲ2 はそれぞれ独立に、水素原子またはアルキル基であり、Ｘは水素原子、置換基を有していても良いアルキル基またはアリール基である。）
【請求項３】
該重合体が、（ａ）成分に加え、（ｂ）炭素数が６〜４０の脂肪族炭化水素基を有するアルキル（メタ）アクリレート（以下、「（ｂ）成分」と称する）、及び（ｃ）炭素数が１〜５の脂肪族炭化水素基を有するアルキル（メタ）アクリレート（以下、「（ｃ）成分」と称する）を必須成分として重合してなる重合体である請求項１又は２に記載のトラクションオイル用添加剤。
【請求項４】
該重合体１００質量部に対し、（ａ）成分由来の構成単位が１０質量部以上５０質量部以下である請求項１〜３のいずれかに記載のトラクションオイル用添加剤。
【請求項５】
該重合体１００質量部に対し、（ｂ）成分由来の構成単位が５０質量部以上９５質量部未満である、請求項１〜４のいずれかに記載のトラクションオイル用添加剤。
【請求項６】
潤滑油基油と、請求項１〜５のいずれかに記載のトラクションオイル用添加剤を含有するトラクションドライブ用流体組成物。
【発明の詳細な説明】
【技術分野】
【０００１】
本発明は、特定の構造を有するトラクションオイル用添加剤、並びにこれを含有するトラクションドライブ用流体組成物に関する。特に、高温環境下でも清浄分散剤として機能する安定な分散性能を維持しつつ、トラクション係数の向上にも寄与するトラクションオイル用添加剤に関する。
【背景技術】
【０００２】
近年の地球環境保護対策の一環で、自動車に対する省燃費性の強化がより一層求められており、この省燃費化ニーズの高まりに応えるため、動力伝達装置に無段変速機（ＣＶＴ）が採用される傾向にある。ＣＶＴは一定の入力回転に対して出力回転を連続的に変化させることができるため、必要な出力トルクにより最適なエンジン回転数を選択でき、省燃費性向上効果が大きい。
また、ＣＶＴは無段階に変速するので変速ショックがなく、シフトアップ時にエンジン回転数の低下もないため、加速性能が向上し、運転性にも優れている。
ＣＶＴには、金属ベルトやチェーンを用いて動力を伝達するフリクションドライブ方式ＣＶＴと、そのような要素を用いないトラクションドライブ方式ＣＶＴがあり、いずれの方式でも高い動力伝達効率が求められ、大型自動車やトラックに搭載する例も増えている。
特にトラクションドライブ方式では、大容量の動力伝達が可能であるため、自動車分野での高トルク、高出力エンジンへの適用をはじめ、産業機器分野での幅広い使用も期待されている。
トラクションドライブでは、動力を伝達すると共に剛体同士の直接の接触を防止する潤滑油としての役割を果たすトラクション流体（トラクションオイル）が使用される。トラクション流体は、駆動側の動力を被駆動側に油膜を介して伝えるため、それらのトラクション係数は、高温環境（例えば、自動車用途であれば約１２０℃）において、トラクションドライブ方式ＣＶＴの設計値よりも十分に高いことが必要であり、種々検討がなされている。
例えば、ジシクロペンタジエン重合物や二量化ノルボルナン類などを含有するトラクション流体が提案されている（特許文献１、２）。
また、従来の液体の潤滑油に代えてグリースを用い、装置の小型化を達成しようとする取り組みも行われてきた（特許文献３）。
【先行技術文献】
【特許文献】
【０００３】
【特許文献１】特開平１−２３０６９６号公報
【特許文献２】特開平３−９５２９５号公報
【特許文献３】特開平１１−３１５２９８号公報
【発明の概要】
【発明が解決しようとする課題】
【０００４】
しかしながら、これまでに提案されたトラクション流体の多くは、高温環境下でトラクション係数が低下してしまうものが多く、更なる改良が望まれている。
【０００５】
本発明は上記の問題点に鑑みてなされたものであり、その目的は、高温環境下でも清浄分散剤として機能する安定な分散性能を維持しつつ、トラクション係数の向上にも寄与する重合体を含有するトラクションオイル用添加剤、並びに該トラクションオイル用添加剤を用いたトラクションドライブ用流体組成物を提供することである。
【課題を解決するための手段】
【０００６】
本発明者らは、鋭意検討した結果、主鎖に環構造を有する特定のポリメタクリレート系重合体を含有するトラクションオイル用添加剤を見いだし本発明に至った。
【０００７】
すなわち本発明は、以下の手段により解決される。
〈１〉単量体成分として、（ａ）マレイミド系単量体（以下、「（ａ）成分」と称する）を必須成分として重合してなる重合体を含有し、以下の（Ｖ）を満たすトラクションオイル用添加剤。
（Ｖ）下記の方法で測定した１０００ｍｍ／ｓｅｃ時における８０℃でのトラクション係数（μ８０）、及び１５０℃でのトラクション係数（μ１５０）から下式により算出されるトラクション係数減少率が４０％以下
トラクション係数減少率（％）＝（μ８０−μ１５０）／μ８０×１００
（トラクション係数測定）
米国石油協会（ＡＰＩ）分類におけるグループＩＩＩ基油（粘度指数１２２、４０℃動粘度１９．６ｍｍ2／ｓ）９９．９０質量％と、前記重合体０．１０質量％からなる溶液を、ミニトラクションマシン（ＰＣＳ  Ｉｎｓｔｒｕｍｅｎｔｓ社製：ＭＴＭ２）にて、荷重３０Ｎ、滑り率５０％、速度１０〜３０００ｍｍ／ｓｅｃ、温度８０℃、及び１５０℃の条件下で測定。
〈２〉単量体成分として、（ａ）下記一般式（１）で示されるマレイミド系単量体（以下、「（ａ）成分」と称する）を必須成分として重合してなる重合体を含有し、以下の（Ｗ）〜（Ｖ）を満たすトラクションオイル用添加剤。
（Ｗ）重量平均分子量（Ｍｗ）が４０万以下、好ましくは１０万以下
（Ｖ）下記の方法で測定した１０００ｍｍ／ｓｅｃ時における８０℃でのトラクション係数（μ８０）、及び１５０℃でのトラクション係数（μ１５０）から下式により算出されるトラクション係数減少率が４０％以下
トラクション係数減少率（％）＝（μ８０−μ１５０）／μ８０×１００
（トラクション係数測定）
米国石油協会（ＡＰＩ）分類におけるグループＩＩＩ基油（粘度指数１２２、４０℃動粘度１９．６ｍｍ2／ｓ）９９．９０質量％と、前記重合体０．１０質量％からなる溶液を、ミニトラクションマシン（ＰＣＳ  Ｉｎｓｔｒｕｍｅｎｔｓ社製：ＭＴＭ２）にて、荷重３０Ｎ、滑り率５０％、速度１０〜３０００ｍｍ／ｓｅｃ、温度８０℃、及び１５０℃の条件下で測定。
【０００８】
【化１】
2019206675.tif 000002
【０００９】
（式中、Ｒ1 及びＲ2 はそれぞれ独立に、水素原子またはアルキル基であり、Ｘは水素原子、置換基を有していても良いアルキル基、好ましくは直鎖状、環状、分岐状のアルキル基（芳香環を有するアルキル基を含む）またはアリール基である。）
〈３〉該重合体が、（ａ）成分に加え、（ｂ）炭素数が６〜４０の脂肪族炭化水素基を有するアルキル（メタ）アクリレート（以下、「（ｂ）成分」と称する）、及び（ｃ）炭素数が１〜５の脂肪族炭化水素基を有するアルキル（メタ）アクリレート（以下、「（ｃ）成分」と称する）を必須成分として重合してなる重合体である〈１〉又は〈２〉に記載のトラクションオイル用添加剤。
〈４〉該重合体１００質量部に対し、（ａ）成分由来の構成単位が１０質量部以上５０質量部以下である〈１〉〜〈３〉のいずれかに記載のトラクションオイル用添加剤。
〈５〉該重合体１００質量部に対し、（ｂ）成分由来の構成単位が５０質量部以上９５質量部未満である、〈１〉〜〈４〉のいずれかに記載のトラクションオイル用添加剤。
〈６〉潤滑油基油と、〈１〉〜〈５〉のいずれかに記載のトラクションオイル用添加剤を含有するトラクションドライブ用流体組成物。
また、  単量体成分として、（ａ）下記一般式（１）で示されるマレイミド系単量体（以下、「（ａ）成分」と称する）を必須成分として重合してなる重合体を含有する以下の（Ｗ）〜（Ｖ）を満たすトラクションオイル用添加剤の製造方法でもある。
（Ｗ）重量平均分子量（Ｍｗ）が４０万以下、好ましくは１０万以下
（Ｖ）下記の方法で測定した１０００ｍｍ／ｓｅｃ時における８０℃でのトラクション係数（μ８０）、及び１５０℃でのトラクション係数（μ１５０）から下式により算出されるトラクション係数減少率が４０％以下
トラクション係数減少率（％）＝（μ８０−μ１５０）／μ８０×１００
（トラクション係数測定）
米国石油協会（ＡＰＩ）分類におけるグループＩＩＩ基油（粘度指数１２２、４０℃動粘度１９．６ｍｍ2／ｓ）９９．９０質量％と、前記重合体０．１０質量％からなる溶液を、ミニトラクションマシン（ＰＣＳ  Ｉｎｓｔｒｕｍｅｎｔｓ社製：ＭＴＭ２）にて、荷重３０Ｎ、滑り率５０％、速度１０〜３０００ｍｍ／ｓｅｃ、温度８０℃、及び１５０℃の条件下で測定。
【００１０】
【化２】
2019206675.tif 000003
【００１１】
（式中、Ｒ1 及びＲ2 はそれぞれ独立に、水素原子またはアルキル基であり、Ｘは水素原子、置換基を有していても良いアルキル基、好ましくは直鎖状、環状、分岐状のアルキル基（芳香環を有するアルキル基を含む）またはアリール基である。）
さらに、  単量体成分として、（ａ）下記一般式（１）で示されるマレイミド系単量体（以下、「（ａ）成分」と称する）を必須成分として重合してなり、重量平均分子量（Ｍｗ）が４０万以下、好ましくは重量平均分子量（Ｍｗ）が１０万以下で、且つ上記トラクション係数減少率を満たし得る重合体のトラクションオイル用添加剤としての使用方法でもある。
【００１２】
【化３】
2019206675.tif 000004
【００１３】
（式中、Ｒ1 及びＲ2 はそれぞれ独立に、水素原子またはアルキル基であり、Ｘは水素原子、置換基を有していても良いアルキル基、好ましくは直鎖状、環状、分岐状のアルキル基（芳香環を有するアルキル基を含む）またはアリール基である。）
【発明の効果】
【００１４】
本発明のトラクションオイル用添加剤を用いることで、清浄分散剤として機能する安定な分散性能を維持しつつ、高温環境下でもトラクション係数を向上できる。また、本発明のトラクションオイル用添加剤は、より少量の添加量でも効果を発現するため、トラクションオイルのその他の特性を阻害することなく、トラクションドライブ方式ＣＶＴに好適に用いることができる。
【図面の簡単な説明】
【００１５】
【図１】（ａ）および（ｂ）は、評価結果を示す図である。
【図２】トラクション係数測定結果を示す図である。
【発明を実施するための形態】
【００１６】
以下に本発明を詳述する。これ以降の説明において特に記載がない限り、「部」は「質量部」、「％」は「質量％」をそれぞれ意味する。また、範囲を示す「Ａ〜Ｂ」は、Ａ以上Ｂ以下であることを示す。
【００１７】
本発明のトラクションオイル用添加剤はトラクション係数を調整できる添加剤である。「トラクション係数」という用語は、動力伝達能力を示す潤滑油特性の指標である。  
本発明のトラクションオイル用添加剤に含まれる重合体の合成に用いられる単量体成分のうち、（ａ）成分は、マレイミド系単量体である。
好ましくは下記一般式（１）で示されるマレイミド系単量体である。
【００１８】
【化４】
2019206675.tif 000005
【００１９】
（式中、Ｒ1 及びＲ2 はそれぞれ独立に、水素原子またはアルキル基であり、Ｘは水素原子、置換基を有していても良いアルキル基、好ましくは直鎖状、環状、分岐状のアルキル基（芳香環を有するアルキル基を含む）またはアリール基である。）
単量体（ａ）成分の具体例としては、マレイミド、Ｎ−メチルマレイミド、Ｎ−エチルマレイミド、Ｎ−イソプロピルマレイミド、Ｎ−ブチルマレイミド、Ｎ−イソブチルマレイミド、Ｎ−ターシャリブチルマレイミド、Ｎ−シクロヘキシルマレイミド、Ｎ−ラウリルマレイミド、Ｎ−ステアリルマレイミド、Ｎ−フェニルマレイミド、Ｎ−ベンジルマレイミド、Ｎ−クロロフェニルマレイミド、Ｎ−メチルフェニルマレイミド、Ｎ−ナフチルマレイミド、Ｎ−ヒドロキシルエチルマレイミド、Ｎ−ヒドロキシルフェニルマレイミド、Ｎ−メトキシフェニルマレイミド、Ｎ−カルボキシフェニルマレイミド、Ｎ−ニトロフェニルマレイミド、Ｎ−トリブロモフェニルマレイミドなどが挙げられる。これらの中でも入手性や経済性の観点および基油への溶解性が高いことから、Ｎ−フェニルマレイミド、Ｎ−シクロヘキシルマレイミド、Ｎ−イソプロピルマレイミド、Ｎ−ベンジルマレイミド、Ｎ−ラウリルマレイミド、Ｎ−ステアリルマレイミドが好ましいが、Ｎ−フェニルマレイミド、Ｎ−ベンジルマレイミド、Ｎ−シクロヘキシルマレイミドが更に好ましい。なお、上記単量体（ａ）は単独で使用してもよいし、２種以上を併用してもよい。
【００２０】
単量体（ａ）成分の含有量は、全単量体成分の合計１００質量部に対して、好ましくは１０質量部以上５０質量部以下、より好ましくは１２質量部以上５０質量部以下であり、更に好ましくは１５質量部以上４５質量部以下である。上記数値範囲の単量体（ａ）成分を用いた重合体（単量体（ａ）成分由来の構成単位を有する重合体）を含有するトラクションオイル用添加剤は、高温環境下でも安定な分散性能とトラクション係数向上能を維持することができる。（ａ）成分の含有量が上記下限値よりも少ない場合には十分な効果が得られない場合があり、上記上限値よりも多い場合には、合成が不安定なものとなり、導入量の制御が困難となるため好ましくない。
【００２１】
本発明において使用する単量体（ｂ）成分としては、炭素数が６〜４０の脂肪族炭化水素基を有するアルキル（メタ）アクリレートが挙げられ、好ましくは下記一般式（２）で表される構造を有し、かつ、式中のＲ３が水素原子又はメチル基であり、Ｒ４が炭素数６〜４０のアルキル基、好ましくは６〜２４のアルキル基、特に好ましくは１２〜２４のアルキル基である（メタ）アクリレート類が挙げられる。また、Ｒ４  は直鎖状、環状、分岐状のいずれであっても良く、置換基を有していても良い。
【００２２】
【化５】
2019206675.tif 000006
【００２３】
単量体（ｂ）成分は、Ｒ３及びＲ４がそれぞれ単一の単量体であってもよく、Ｒ３及び／又はＲ４が異なる２種以上の単量体の混合物であってもよい。反応性の点から、Ｒ３は水素原子又はメチル基であることが好ましい。
【００２４】
単量体（ｂ）成分の具体例としては、ｎ−ヘキシル（メタ）アクリレート、２−エチルヘキシル（メタ）アクリレート、ｎ-オクチル（メタ）アクリレート、ノニル（メタ）アクリレート、デシル（メタ）アクリレート、ウンデシル（メタ）アクリレート、ドデシル（メタ）アクリレート、トリデシル（メタ）アクリレート、テトラデシル（メタ）アクリレート、ペンタデシル（メタ）アクリレート、ヘキサデシル（メタ）アクリレート、ヘプタデシル（メタ）アクリレート、ステアリル（メタ）アクリレート、ノナデシル（メタ）アクリレート、エイコシル（メタ）アクリレート、ベヘニル（メタ）アクリレート、テトラコシル（メタ）アクリレート、２−デシルテトラデシル（メタ）アクリレート、シクロヘキシル（メタ）アクリレート、メンチル（メタ）アクリレート、イソボルニル（メタ）アクリレート、ジシクロペンタニル（メタ）アクリレート、アダマンチル（メタ）アクリレート等が挙げられる。中でも、入手性や経済性の観点および基油への溶解性が高いことから、２−エチルヘキシル（メタ）アクリレート、ドデシル（メタ）アクリレート、ステアリル（メタ）アクリレート、エイコシル（メタ）アクリレート、ベヘニル（メタ）アクリレート、テトラコシル（メタ）アクリレート、２−デシルテトラデシル（メタ）アクリレート、シクロヘキシル（メタ）アクリレートが好ましい。なお、上記単量体（ｂ）は単独で使用してもよいし、２種以上を併用してもよい。
【００２５】
単量体（ｂ）成分の含有量は、全単量体成分の合計１００質量部に対して、好ましくは５０質量部以上９５質量部未満、より好ましくは５０質量部以上９３質量部以下、特に好ましくは５０質量部以上９０質量部以下である。上記数値範囲の単量体（ｂ）成分を用いた重合体（単量体（ｂ）成分由来の構成単位を有する重合体）を含むトラクションオイル用添加剤は、種々の組成の潤滑油基油への溶解性が良好なものとなる。
【００２６】
単量体（ｃ）成分としては、炭素数が１〜５の脂肪族炭化水素基を有するアルキル（メタ）アクリレートが挙げられ、好ましくは、下記一般式（３）で表される構造を有し、かつ、式中のＲ５が水素原子又はメチル基であり、Ｒ６が炭素数１〜５の脂肪族炭化水素基である（メタ）アクリレート類が挙げられる。なお、Ｒ６は直鎖状、環状、分岐状のいずれであっても良く、置換基を有していても良い。
【００２７】
【化６】
2019206675.tif 000007
【００２８】
単量体（ｃ）成分は、Ｒ５及びＲ６がそれぞれ単一の単量体であってもよく、Ｒ５及び／又はＲ６が異なる２種以上の単量体の混合物であってもよい。反応性の点から、Ｒ５は水素原子又はメチル基であることが好ましい。また、粘度指数の低下を抑制する点から、Ｒ６は直鎖状または分岐状であることが好ましい。
【００２９】
単量体（ｃ）成分の具体例としては、例えば、メチル（メタ）アクリレート、エチル（メタ）アクリレート、ｎ−プロピル（メタ）アクリレート、ｉｓｏ−プロピル（メタ）アクリレート、ｎ−ブチル（メタ）アクリレート、ｉｓｏ−ブチル（メタ）アクリレート、t-ブチル（メタ）アクリレート、ｎ−アミル（メタ）アクリレート、ｉｓｏ−アミル（メタ）アクリレート、ｔ−アミル（メタ）アクリレート、ネオペンチル（メタ）アクリレート等が挙げられる。中でも、単量体（ｃ）成分として、少なくともメチル（メタ）アクリレートを含むことが好ましい。なお、上記単量体（ｃ）は単独で使用してもよいし、２種以上を併用してもよい。
【００３０】
単量体（ｃ）成分の含有量は、全単量体成分の合計１００質量部に対して、好ましくは２質量部以上４０質量部以下、より好ましくは５質量部以上３５質量部以下、特に好ましくは５質量部以上３０質量部以下である。単量体（ｃ）成分由来の構成単位の含有割合が上記範囲において、他の成分との相溶性と共重合性が良く、重合速度も良好で重合率も高く生産性が良い。
【００３１】
また、本発明の重合体を合成する単量体成分として、（ａ）、（ｂ）、（ｃ）成分以外のラジカル重合性単量体（ｄ）を含有することができる。上記単量体（ｄ）は、ラジカル重合性基を同一分子内に１個有する単官能単量体と、ラジカル重合性基を同一分子内に２個以上有する多官能単量体とに分類できる。
【００３２】
単官能単量体の例としては、（ｂ）成分や（ｃ）成分以外のその他の（メタ）アクリレート、不飽和モノまたはジカルボン酸エステル、不飽和カルボン酸類、ビニル芳香族、ビニルエステル、ビニルエーテル、オレフィン類、シアン化ビニル、Ｎ−ビニル化合物、（メタ）アクリルアミド等が挙げられる。これらの単官能単量体は、それぞれ単独で用いてもよく、２種類以上を併用してもよい。
【００３３】
（ｂ）成分や（ｃ）成分以外のその他の（メタ）アクリレートとしては、例えば、ベンジル（メタ）アクリレート、フェニル（メタ）アクリレート、２−ヒドロキシエチル（メタ）アクリレート、２−ヒドロキシブチル（メタ）アクリレート、２−メトキシエチル（メタ）アクリレート、テトラヒドロフルフリル（メタ）アクリレート、Ｎ，Ｎ−ジメチルアミノエチル（メタ）アクリレート、モルフォリノアルキレン（メタ）アクリレート、α―ヒドロキシメチルアクリル酸メチル、ポリエチレングリコールモノ（メタ）アクリレート等が挙げられる。
【００３４】
不飽和モノまたはジカルボン酸エステルとしては、例えば、ブチルクロトネート、オクチルクロトネート、ジブチルマレエート、ジラウリルマレエート、ジオクチルフマレート、ジステアリルフマレート、等が挙げられる。
不飽和カルボン酸類としては、例えば、（メタ）アクリル酸、マレイン酸、フマル酸、無水マレイン酸等が挙げられる。
【００３５】
ビニル芳香族化合物としては、例えば、スチレン、α−メチルスチレン、ビニルトルエン、メトキシスチレン等のスチレン系単量体、２−ビニルピリジン、４−ビニルピリジン等が挙げられる。
【００３６】
ビニルエステルとしては、例えば、酢酸ビニル、プロピオン酸ビニル、オクチル酸ビニル等が挙げられる。
【００３７】
ビニルエーテルとしては、例えば、メチルビニルエーテル、ブチルビニルエーテル、オクチルビニルエーテル、ドデシルビニルエーテル、等が挙げられる。
オレフィン類としては、エチレン、プロピレン、１−ブテン、イソブテン、１−テトラデセン、１−オクタデセン、ジイソブテン等が挙げられる。
【００３８】
シアン化ビニルとしては、例えば、アクリロニトリル、メタクリロニトリル等が挙げられる。
【００３９】
Ｎ−ビニル化合物としては、例えば、Ｎ−ビニルピロリドン、Ｎ−ビニルカプロラクタム、Ｎ−ビニルイミダゾール、Ｎ−ビニルモルフォリン、Ｎ−ビニルアセトアミド等が挙げられる。
【００４０】
（メタ）アクリルアミドとしては、例えば、Ｎ，Ｎ−ジメチル（メタ）アクリルアミド、Ｎ，Ｎ−ジエチル（メタ）アクリルアミド、Ｎ，Ｎ−ジブチル（メタ）アクリルアミド、Ｎ−メチロール（メタ）アクリルアミド、アクリロイルモルフォリン等が挙げられる。
【００４１】
これらの単官能単量体のうち、２−ヒドロキシエチル（メタ）アクリレート、Ｎ，Ｎ−ジメチルアミノエチル（メタ）アクリレート、α―ヒドロキシメチルアクリル酸メチル、Ｎ−ビニルピロリドン、Ｎ，Ｎ−ジメチル（メタ）アクリルアミド、アクリロイルモルフォリンが好ましい。
【００４２】
必須成分である（ａ）、（ｂ）、（ｃ）成分以外のラジカル重合性単量体（ｄ）に含まれる単官能単量体由来の構成単位は、重合体１００質量部に対し０質量部以上３０質量部以下であり、好ましくは０質量部以上２５質量部以下であり、さらに好ましくは０質量部以上２０質量部以下である。
【００４３】
多官能単量体の例としては、多官能（メタ）アクリレート、ビニルエーテル基含有（メタ）アクリレート、アリル基含有（メタ）アクリレート、多官能（メタ）アクリロイル基含有イソシアヌレート、多官能ウレタン（メタ）アクリレートなどの多官能（メタ）アクリル系化合物、多官能マレイミド系化合物、多官能ビニルエーテル、多官能アリル系化合物、多官能芳香族ビニルなどが挙げられる。なお、上記多官能単量体は単独で使用してもよいし、２種以上を併用してもよい。
【００４４】
多官能（メタ）アクリレートとしては、例えば、エチレングリコールジ（メタ）アクリレート、ジエチレングリコールジ（メタ）アクリレート、ポリエチレングリコールジ（メタ）アクリレート、ヘキサンジオールジ（メタ）アクリレート、ビスフェノールＡアルキレンオキシドジ（メタ）アクリレート、トリメチロールプロパントリ（メタ）アクリレート、２，２’−〔オキシビス（メチレン）〕ビスアクリル酸、ジアルキル−２，２’−〔オキシビス（メチレン）〕ビス−２−プロペノエートなどが挙げられる。
【００４５】
ビニルエーテル基含有（メタ）アクリレートとしては、例えば、（メタ）アクリル酸２−ビニロキシエチル、（メタ）アクリル酸４−ビニロキシブチル、（メタ）アクリル酸２−（ビニロキシエトキシ）エチルなどが挙げられる。
【００４６】
アリル基含有（メタ）アクリレートとしては、例えば、（メタ）アクリル酸アリル、α―アリルオキシメチルアクリル酸メチル、α−アリルオキシメチルアクリル酸ステアリル、α−アリルオキシメチルアクリル酸２−デシルテトラデシルなどが挙げられる。
【００４７】
多官能（メタ）アクリロイル基含有イソシアヌレートとしては、例えば、トリ（アクリロイルオキシエチル）イソシアヌレート、トリ（メタクリロイルオキシエチル）イソシアヌレートなどが挙げられる。
【００４８】
多官能ウレタン（メタ）アクリレートとしては、例えば、トリレンジイソシアネート、イソホロンジイソシアネート、キシリレンジイソシアネートなどの多官能イソシアネートと（メタ）アクリル酸２−ヒドロキシエチル、（メタ）アクリル酸２−ヒドロキシプロピルなどの水酸基含有（メタ）アクリル酸エステルとの反応で得られる多官能ウレタン（メタ）アクリレートなどが挙げられる。
【００４９】
多官能マレイミド系化合物としては、例えば、４，４’−ジフェニルメタンビスマレイミド、ｍ−フェニレンビスマレイミド、ビスフェノールＡジフェニルエーテルビスマレイミド、１，６−ビスマレイミド−（２，２，４−トリメチル）ヘキサンなどが挙げられる。
【００５０】
多官能ビニルエーテルとしては、例えば、エチレングリコールジビニルエーテル、ジエチレングリコールジビニルエーテル、ポリエチレングリコールジビニルエーテル、ヘキサンジオールジビニルエーテル、ビスフェノールＡアルキレンオキシドジビニルエーテル、トリメチロールプロパントリビニルエーテルなどが挙げられる。
【００５１】
多官能アリル系化合物としては、例えば、エチレングリコールジアリルエーテル、ジエチレングリコールジアリルエーテル、ポリエチレングリコールジアリルエーテル、ヘキサンジオールジアリルエーテル、ビスフェノールＡアルキレンオキシドジアリルエーテル、トリメチロールプロパントリアリルエーテル、ジトリメチロールプロパンテトラアリルエーテルなどの多官能アリルエーテル；トリアリルイソシアヌレートなどの多官能アリル基含有イソシアヌレート；フタル酸ジアリル、ジフェン酸ジアリルなどの多官能アリルエステル；ビスアリルナジイミド化合物など；ビスアリルナジイミド化合物などが挙げられる。
【００５２】
多官能芳香族ビニルとしては、例えば、ジビニルベンゼンなどが挙げられる。
必須成分である（ａ）、（ｂ）、（ｃ）成分以外のラジカル重合性単量体（ｄ）に含まれる多官能単量体由来の構成単位は、重合体１００質量部に対し０質量部以上５質量部以下であることが好ましく、より好ましくは０質量部以上３質量部以下であり、さらに好ましくは０質量部以上２質量部以下である。
【００５３】
多官能単量体由来の構成単位が上記範囲を超えると、重合時にゲル化が進行したり、該重合体を含有するトラクションオイル用添加剤の潤滑油基油への溶解度が低下したりする場合がある。
【００５４】
上記単量体成分の重合方法は、たとえば、バルク重合、溶液重合、懸濁重合、乳化重合などいずれでもよいが、特に限定はされない。分散媒、乳化剤、分散剤等を使用する場合は、特に制限がなく公知のものが使用できる。
【００５５】
本発明のトラクションオイル用添加剤に含まれる重合体の重量平均分子量（Ｍｗ）は４０万以下であり、１０万以下が好ましい。より好ましくは０．５万以上１０万以下であり、さらに好ましくは１万以上８万以下である。最も好ましくは１万５千以上５万以下である。顕著な効果を奏するのは１万８千以上４万以下である。重合体の重量平均分子量が上記下限値に満たない場合は、所望の耐熱性と分散性能が得られない場合がある。重合体の重量平均分子量が過度に大きい場合は、トラクションオイル用添加剤の潤滑油基油への溶解性や取扱い性が悪化する場合や、高温高せん断下での分子量変化が大きくなり、十分なトラクション係数向上能が得られない場合がある。
【００５６】
分子量の制御方法としては、公知の方法を用いることができる。例えば、重合開始剤・重合触媒の量や種類、重合温度、連鎖移動剤の種類や量の調整などにより制御できる。
【００５７】
分子量分布を制御する方法としてはＬｉｖｉｎｇ Ｒａｄｉｃａｌ Ｐｏｌｙｍｅｒｉｚａｔｉｏｎも使用できる。具体的な方法としては、ＲＡＦＴ法やＮＭＰ法、ＡＴＲＰ法などが有名である。詳細については、Ａｌｄｒｉｃｈ  Ｍａｔｅｒｉａｌ  Ｍａｔｔｅｒｓ  Ｖｏｌｕｍｅ５，Ｎｕｍｂｅｒ１，２０１０に概説されている。使用例としては、例えばＲＡＦＴ法の場合、特開２０１２−１９７３９９号において、重合開始剤として２，２−アゾビスイソブチロニトリル、重合触媒として、ジチオ安息香酸クミルが用いられている。
【００５８】
上記単量体成分を重合する際の重合温度としては、重合機構、使用する単量体の種類や量、重合開始剤・重合触媒の種類や量等に応じて適宜設定すればよく、特に限定されないが、０℃以上２００℃以下が好ましく、２５℃〜１５０℃が特に好ましい。重合温度が０℃未満であると、重合反応が非常に遅くなり、２００℃を超えると反応が激しく制御が困難となるため、いずれも好ましくない。
【００５９】
重合に使用する溶媒としては、重合反応に不活性なものであれば特に限定されるものではなく、重合機構、使用する単量体の種類や量、重合開始剤・重合触媒の種類や量等の重合条件に応じて適宜設定すればよいが、重合体の溶解度を確保する観点、および重合後に基油への溶媒置換が容易である観点から、トルエン、キシレン、ヘキサン、メチルエチルケトン、テトラヒドロフランが好ましい。また、潤滑油基油も溶媒として好適に用いることができる。この場合、重合後の溶媒置換が不要となり、プロセスが簡略化されるため、より好ましい。これら溶媒は単独で用いても、２種以上を併用してもよい。溶媒の使用量は特に制限はないが、単量体成分、重合開始剤、その他の成分の合計量の濃度が、全体の２０質量％以上１００質量％以下となる程度が好ましい。
【００６０】
前記潤滑油基油としては、鉱油系基油又は合成系基油を好適に挙げることができる。鉱油系基油の好ましい具体例としては、以下に示す油（１）〜（７）を原料とし、この原料油および／またはこの原料油から回収された潤滑油留分を、所定の精製方法によって精製し、潤滑油留分を回収することによって得られる基油を挙げることができる。得られる潤滑油添加剤の品質を高めることが容易な点を考慮すると、潤滑油基油としては、（１）〜（７）から選ばれる基油または当該基油から回収された潤滑油留分について所定の処理を行うことにより得られる下記基油（８）または（９）が好ましく用いられる。
（１）パラフィン基系原油および／または混合基系原油の常圧蒸留残渣油の減圧蒸留による留出油（ＷＶＧＯ）
（２）潤滑油脱ろう工程により得られるワックス（スラックワックス等）および／またはガストゥリキッド（ＧＴＬ）プロセス等により得られる合成ワックス（フィッシャートロプシュワックス、ＧＴＬワックス等）
（３）基油（１）〜（２）から選ばれる１種または２種以上の混合油および／または当該混合油のマイルドハイドロクラッキング処理油
（４）基油（１）〜（３）から選ばれる２種以上の混合油
（５）基油（１）〜（４）のいずれかの脱れき油（ＤＡＯ）
（６）基油（５）のマイルドハイドロクラッキング処理油（ＭＨＣ）
（７）基油（１）〜（６）から選ばれる２種以上の混合油
（８）上記基油（１）〜（７）から選ばれる基油または当該基油から回収された潤滑油留
分を水素化分解し、その生成物またはその生成物から蒸留等により回収される潤滑油留分
について溶剤脱ろうや接触脱ろうなどの脱ろう処理を行い、または当該脱ろう処理をした
後に蒸留することによって得られる水素化分解鉱油。
（９）上記基油（１）〜（７）から選ばれる基油または当該基油から回収された潤滑油留
分を水素化異性化し、その生成物またはその生成物から蒸留等により回収される潤滑油留
分について溶剤脱ろうや接触脱ろうなどの脱ろう処理を行い、または当該脱ろう処理をした後に蒸留することによって得られる水素化異性化鉱油。
【００６１】
また、合成系基油としては、ポリα−オレフィン又はその水素化物、イソブテンオリゴマー又はその水素化物、アルキルベンゼン、アルキルナフタレン等の芳香族系化合物、シクロペンタン、シクロヘキサン、フイヒテライト、オレアナン等のナフテン環含有化合物、ポリオールエステル（トリメチロールプロパンカプリレート、トリメチロールプロパンペラルゴネート、ペンタエリスリトール２−エチルヘキサノエート、ペンタエリスリトールペラルゴネート等）、二塩基酸エステル、芳香族ポリカルボン酸エステル等のエステル化合物、ポリオキシアルキレングリコール、ジアルキルジフェニルエーテル、ポリフェニルエーテル等が挙げられ、中でもナフテン環含有化合物が好ましい。
本発明のトラクションオイル用添加剤は、米国石油協会（ＡＰＩ）分類におけるグループＩＩＩ基油（粘度指数１２２、４０℃動粘度１９．６ｍｍ2／ｓ）９９．９質量％と、特定のマレイミド系単量体を必須成分として重合してなる共重合体０．１質量％からなる溶液を、ミニトラクションマシン（ＰＣＳ  Ｉｎｓｔｒｕｍｅｎｔｓ社製：ＭＴＭ２）にて、荷重３０Ｎ、滑り率５０％、速度１０〜３０００ｍｍ／ｓｅｃ、温度８０℃、及び１５０℃の条件下で測定した１０００ｍｍ／ｓｅｃ時におけるトラクション係数減少率が４０％以下となるものである。共重合体の基油溶液がこのようなトラクション係数を有していれば、トラクションオイル用添加剤を添加した際のトラクション係数が向上し、高温下でのトラクション係数の低下も抑制することができる。
【００６２】
本発明のトラクションオイル用添加剤に含まれる重合体のトラクションオイル用添加剤中の含有量は、本発明の効果を損なわない範囲で特に限定されないが、トラクションオイル用添加剤１００質量部に対して上記重合体５０質量部以上が好ましく、８０質量部以上がより好ましく、９０質量部以上が特に好ましく、９５質量部以上が最も好ましい。
【００６３】
トラクションオイル用添加剤の分解開始温度は、２２０℃以上５００℃以下であることが好ましく、より好ましくは２４０℃以上４５０℃以下であり、さらに好ましくは２６０℃以上４００℃以下であり、特に好ましくは２８０℃以上３８０℃以下である。耐熱性の向上により高温環境下での分散性能が良好なものとなる。一方で過度に耐熱性を向上させた場合は、基油への溶解性が不足する傾向がある。
【００６４】
本発明は、上記本発明のトラクションオイル用添加剤を含む、トラクションドライブ用流体組成物でもある。本発明のトラクションドライブ用流体組成物は、トラクションオイル用潤滑油基油と、上述した本発明のトラクションオイル用添加剤を必須成分として含有する。さらに好ましくは流動点降下剤、摩耗防止剤、粘度指数向上剤、酸化防止剤、腐食防止剤、泡消剤及び摩擦調整剤から選ばれる少なくとも１種の添加剤を含有することが好ましい。
【００６５】
本実施形態に係るトラクションオイル用潤滑油基油としては、上述した重合体の反応溶媒として述べた合成系基油が特に好ましい。
【００６６】
また、本実施形態に係るトラクションオイル用潤滑油基油として、上述の基油（１）〜（７）から選ばれる基油又は当該基油から回収された潤滑油留分について上述の処理を行うことにより得られる基油（８）または（９）を用いても良い。
【００６７】
本実施形態に係るトラクションドライブ用流体組成物においては、上記本実施形態に係るトラクションオイル用潤滑油基油を単独で用いてもよく、また、本実施形態に係るトラクションオイル用潤滑油基油を他の基油の１種又は２種以上と併用してもよい。トラクションオイル用潤滑油基油の含有量は、トラクションドライブ用流体組成物の全量を基準として、好ましくは５０質量％以上、より好ましくは８０質量％以上である。なお、本実施形態に係るトラクションオイル用潤滑油基油と他の基油とを併用する場合、それらの混合基油中に占める上記合成系基油の割合は、特に限定されないが、３０質量％以上であることが好ましく、５０質量％以上であることがより好ましく、７０質量％以上であることが更に好ましい。
なお、添加剤を含まない潤滑油基油そのもののトラクション係数は、本実施例に記載のトラクション係数測定方法（添加剤無し）における８０℃での最大トラクション係数が、０．０２以上０．１５以下の範囲であることが好ましい。
【００６８】
本実施形態に係るトラクションドライブ用流体組成物において、上述した本発明のトラクションオイル用添加剤の含有量は、トラクションドライブ用流体組成物の全量を基準として、好ましくは０．０１質量％以上１０質量％以下、より好ましくは０．０２質量％以上５質量％以下、さらに好ましくは０．０２質量％以上２質量％以下である。
【００６９】
流動点降下剤としては、潤滑油に用いられる任意の流動点降下剤が使用できる。例えば、ポリメタクリレート類、ナフタレン−塩素化パラフィン縮合生成物、フェノール−塩素化パラフィン縮合生成物などが挙げられる。これらの中ではポリメタクリレート類の添加が好ましい。
【００７０】
摩耗防止剤（又は極圧剤）としては、潤滑油に用いられる任意の摩耗防止剤・極圧剤が使用できる。例えば、硫黄系、リン系、硫黄−リン系の極圧剤等が使用でき、具体的には、ジアルキルジチオリン酸亜鉛（ＺｎＤＴＰ）、亜リン酸エステル類、チオ亜リン酸エステル類、ジチオ亜リン酸エステル類、トリチオ亜リン酸エステル類、リン酸エステル類、チオリン酸エステル類、ジチオリン酸エステル類、トリチオリン酸エステル類、これらのアミン塩、これらの金属塩、これらの誘導体、ジチオカーバメート、亜鉛ジチオカーバメート、ＭｏＤＴＣ、ジサルファイド類、ポリサルファイド類、硫化オレフィン類、硫化油脂類等が挙げられる。これらの中では硫黄系極圧剤の添加が好ましく、特に硫化油脂が好ましい。
【００７１】
粘度指数向上剤としては、潤滑油に用いられる任意の粘度指数向上剤が使用できる。具体的には非分散型又は分散型エステル基含有粘度指数向上剤であり、例として非分散型又は分散型ポリ（メタ）アクリレート系粘度指数向上剤、非分散型又は分散型オレフィン−（メタ）アクリレート共重合体系粘度指数向上剤、スチレン−無水マレイン酸エステル共重合体系粘度指数向上剤及びこれらの混合物等が挙げられ、これらの中でも非分散型又は分散型ポリ（メタ）アクリレート系粘度指数向上剤であることが好ましい。特に非分散型又は分散型ポリメタクリレート系粘度指数向上剤であることが好ましい。その他に、非分散型又は分散型エチレン−α−オレフィン共重合体又はその水素化物、ポリイソブチレン又はその水素化物、スチレン−ジエン水素化共重合体及びポリアルキルスチレン等を挙げることができる。
【００７２】
酸化防止剤としては、フェノール系、アミン系等の無灰酸化防止剤、銅系、モリブデン系等の金属系酸化防止剤が挙げられる。具体的には、例えば、フェノール系無灰酸化防止剤としては、４，４’−メチレンビス（２，６−ジ−ｔｅｒｔ−ブチルフェノール）、４，４’−ビス（２，６−ジ−ｔｅｒｔ−ブチルフェノール）等が、アミン系無灰酸化防止剤としては、フェニル−α−ナフチルアミン、アルキルフェニル−α−ナフチルアミン、ジアルキルジフェニルアミン等が挙げられる。
【００７３】
腐食防止剤としては、例えば、ベンゾトリアゾール系、トリルトリアゾール系、チアジアゾール系、又はイミダゾール系化合物等が挙げられる。
【００７４】
泡消剤としては、例えば、２５℃における動粘度が１０００〜１０万ｍｍ２／ｓのシリコーンオイル、フルオロシリコーンオイル、アルケニルコハク酸誘導体、ポリヒドロキシ脂肪族アルコールと長鎖脂肪酸のエステル、メチルサリチレートとｏ−ヒドロキシベンジルアルコール等が挙げられる。
【００７５】
摩擦調整剤としては、モリブデンジチオカーバメートやモリブデンジチオフォスフェートなどのコハク酸イミドモリブデン錯体や有機モリブデン酸のアミン塩等の有機モリブデン化合物のほか、基本構造として炭素数８以上３０以下の直鎖アルキルと金属に吸着できる極性基を同じ分子内にもつ構造のものが挙げられる。極性基としては、アミンやポリアミン、アミドや、これらを同時に分子内に持つ、アミン化合物、脂肪酸エステル、脂肪酸アミド、脂肪酸、脂肪族アルコール、脂肪族エーテル、ウレア系化合物、ヒドラジド系化合物等尿素やアルケニルコハク酸イミドタイプ、エステル、アルコールやジオール、あるいはエステルと水酸基を同時にもつ、例えばモノアルキルグリセリンエステルなどが挙げられる。そのほかアミンと水酸基とを同じ分子内に持つ、たとえばアルキルアミンアフコシキアルコール等など様々である。
【００７６】
本実施形態に係るトラクションドライブ用流体組成物が流動点降下剤、摩耗防止剤、粘度指数向上剤、酸化防止剤、腐食防止剤、泡消剤及び摩擦調整剤の１種又は２種以上を含有する場合、それぞれの含有量は、トラクションドライブ用流体組成物の全量を基準として、０．０１質量％以上１０質量％以下であることが好ましい。また、本実施形態に係るトラクションドライブ用流体組成物が消泡剤を含有する場合、その含有量は、好ましくは０．０００１質量％以上０．０１質量％以下である。
【００７７】
また、本実施形態に係るトラクションドライブ用流体組成物は、上記の成分に加えて、金属系清浄分散剤、抗乳化剤、金属不活性化剤等をさらに含有することができる。その含有量は、トラクションドライブ用流体組成物の全量を基準として、好ましくは０質量％以上５質量％以下、より好ましくは０質量％以上２質量％以下である。
金属系清浄分散剤としては、アルカリ金属／アルカリ土類金属スルホネート、アルカリ金属／アルカリ土類金属フェネート、及びアルカリ金属／アルカリ土類金属サリシレート等の正塩又は塩基性塩を挙げることができる。アルカリ金属としてはナトリウム、カリウム等、アルカリ土類金属としてはマグネシウム、カルシウム、バリウム等が挙げられるが、マグネシウム又はカルシウムが好ましく、特にカルシウムがより好ましい。
【００７８】
抗乳化剤としては、例えば、ポリオキシエチレンアルキルエーテル、ポリオキシエチレンアルキルフェニルエーテル、又はポリオキシエチレンアルキルナフチルエーテル等のポリアルキレングリコール系非イオン系界面活性剤等が挙げられる。
【００７９】
金属不活性化剤としては、例えば、イミダゾリン、ピリミジン誘導体、アルキルチアジアゾール、メルカプトベンゾチアゾール、ベンゾトリアゾール又はその誘導体、１，３，４−チアジアゾールポリスルフィド、１，３，４−チアジアゾリル−２，５−ビスジアルキルジチオカーバメート、２−（アルキルジチオ）ベンゾイミダゾール、又はβ−（ｏ−カルボキシベンジルチオ）プロピオンニトリル等が挙げられる。
【実施例】
【００８０】
以下に実施例により本発明を詳細に説明するが、本発明はこれに限定されるものではない。なお、実施例、比較例中の％および部は質量％および質量部を表す。
（重量平均分子量）
−装置：東ソー社製ＧＰＣシステム  ＨＬＣ−８３２０ＧＰＣ  ＥＣＯＳＥＣ
−カラム：東ソー社製、ＴＳＫｇｅｌ  ＧＭＨＸＬ  ２本
−展開溶媒：テトラヒドロフラン
−展開溶媒の流量：１．０ｍｌ／分
−標準試料：ＴＳＫ標準ポリスチレン（東ソー社製、ＰＳ−オリゴマーキット）
−カラム温度：４０℃
−サンプル濃度：０．５％
−注入量：２００μｌ
（分解開始温度）
−装置：差動型示差熱天秤（ＴｈｅｒｍｏＰｌｕｓ２  ＴＧ−８１２０、ダイナミックＴＧ、リガク社製）
−測定条件：試料量１０ｍｇ
−昇温速度：１０℃／分
−雰囲気：窒素フロー２００ｍｌ／分
−制御法：階段状等温制御法（１５０℃から５００℃までの範囲内における質量減少速度値０．００５％／秒以下に制御）
（基油溶解性）
重合体濃度が３０質量％の基油溶液について、以下の基準に従い、○または×の判定を行った。
○：２５℃において、目視で完全に溶解し溶液が透明となる。
×：２５℃において、目視で溶け残りが確認される、または溶液が白濁する。
（分散性評価）
潤滑油が高温に曝され酸化して生成した酸化劣化物のカーボンかすや、有機物の不完全燃焼下で生成される化合物のモデル物質として、カーボンブラックを代用し、分散性評価を実施した。５０ｍｌのガラス瓶にカーボンブラック（アセチレンカーボンブラック、ＳＴＲＥＭ  ＣＨＥＭＩＣＡＬＳ製）０．１ｇ、実施例及び比較例の重合体０．０２ｇ、基油２０．０ｇを加え分散試験試料とした。分散試料はスターラーチップを用いて、７５０ｒｐｍにて４時間撹拌し、常温で７日間静置後、カーボンブラックの沈降の有無について、以下の評価基準に基づき目視評価を行った。
◎：沈降物なし（溶液が均一であり、分散性が大変良好である）
○：沈降物ごく微量にあり（分散性が良好である）
△：沈降物あり（分散性がやや不良である）
×：沈降物が多い（溶液が不均一又は分離しており、分散性が不良である）
（トラクション係数測定）
米国石油協会（ＡＰＩ）分類におけるグループＩＩＩ基油（粘度指数１２２、４０℃動粘度１９．６ｍｍ2／ｓ）９９．９０質量％と、前記重合体０．１０質量％からなる溶液を、ミニトラクションマシン（ＰＣＳ  Ｉｎｓｔｒｕｍｅｎｔｓ社製：ＭＴＭ２）にて、荷重３０Ｎ、滑り率５０％、速度１０〜３０００ｍｍ／ｓｅｃ、温度８０℃、及び１５０℃の条件下で測定した。
測定結果から、速度１０００ｍｍ／ｓｅｃ時における各温度でのトラクション係数（μ８０、μ１５０）をそれぞれ読み取り、以下の式によりトラクション係数減少率を算出した。
【００８１】
トラクション係数減少率（％）＝（μ８０−μ１５０）／μ８０×１００
（比較例１）
撹拌装置、温度センサー、冷却管、窒素導入管、および滴下ロートを備えた反応容器に、メチルメタクリレート（ＭＭＡ）２０部、ステアリルメタクリレート（ＳＭＡ）３０部、トルエン４６．７部、酸化防止剤（アデカスタブ２１１２、ＡＤＥＫＡ製）０．０５部、ｎ−ドデシルメルカプタン（ＤＭ）０．７５部を仕込み、これに窒素ガスを導入しつつ内容物を８５℃まで昇温させた。重合開始剤として０．２５部の２、２−アゾビス（２、４−ジメチルバレロニトリル）（ Ｖ−６５、和光純薬製）とトルエン２．２５部を混合した溶液を添加するとともに、前記重合開始剤０．２５部、ＤＭ０．７５部、ＭＭＡ２０部、ＳＭＡ３０部、及びトルエン５０部の混合溶液を４時間かけて滴下しながら溶液重合を進行させ、さらに２時間の熟成を行った。
【００８２】
熟成後、トルエン２．３部に溶解させた前記重合開始剤０．３部を反応容器に加え、更に３時間反応させた。
【００８３】
得られた重合液を真空下で１５０℃１時間加熱し、トルエンを除去することで重合体１を得た。
（比較例２）
初期仕込みのＭＭＡ２０部を、ＭＭＡ１７．５部及びＮ−フェニルマレイミド（ＰＭＩ）２．５部に、滴下のＭＭＡ２０部を、ＭＭＡ１７．５部及びＰＭＩ２．５部に変更した以外は比較例１と同様の操作を行い、重合体２を得た。
（実施例１）
初期仕込みのＭＭＡ２０部を、ＭＭＡ１０部及びＰＭＩ１０部に、滴下のＭＭＡ２０部を、ＭＭＡ１０部及びＰＭＩ１０部に変更した以外は比較例１と同様の操作を行い、重合体３を得た。
得られた重合体を用いた評価結果を表１に示す。
【００８４】
また、図１に分散性の様子を示す。比較例１での分散性を示す（ａ）では分離しているが、実施例１での分散性を示す（ｂ）では分離せずに分散していることを確認できた。
【００８５】
図２にはトラクション係数測定結果を示す。同じマレイミド系単量体を用いた場合でも、重合体への導入量が低い場合には十分なトラクション係数向上能が得られないことが確認できた。
【００８６】
特定量のマレイミド系単量体を必須成分として重合して得られる重合体を用いることで、清浄分散剤としても有用な高い分散性とトラクション係数向上能を兼ね備えたトラクションオイル用添加剤が得られた。
【００８７】
【表１】
2019206675.tif 000008
【産業上の利用可能性】
【００８８】
本発明の重合体を含有するトラクションオイル用添加剤は、清浄分散剤として機能する安定な分散性能を維持しつつ、高温環境下でもトラクション係数を向上できる。また、より少量の添加量でも効果を発現するため、トラクションオイルのその他の特性を阻害することなく、トラクションドライブ方式ＣＶＴに好適に用いることができる。
【図１】
2019206675.tif 000010
【図２】
2019206675.tif 000011